(57)【要約】  本発明は、トリメチロールプロパン及び脂肪アルコールのポリアルコキシル化誘導体から作製される新規な組成物であって、その調製に役立つ組成物、並びに反転性逆ラテックス用の反転剤としてのその使用に関する。【選択図】なし【特許請求の範囲】
【請求項１】
界面活性剤組成物（Ｃ）であって、１００ｍｏｌ％当たり、
１）１０ｍｏｌ％以上５０ｍｏｌ％以下の割合の組成物（ＣＩＩ）であって、１００ｍｏｌ％当たり、
α）６０ｍｏｌ％〜１００ｍｏｌ％の式（ＩＩ）：
【化１】
2013532048.tif 000036
（式中、
Ｒ２は１２個の炭素原子を含む直鎖又は分岐鎖のアルキルラジカルを表し、
Ｔ１は水素原子又は（−ＣＨ２−ＣＨ２−Ｏ−）ｍ１−Ｈラジカルを表し、ここでｍ１は０以上１０以下の整数であり、
Ｔ１と同一である又は異なるＴ２は、水素原子又は（−ＣＨ２−ＣＨ２−Ｏ−）ｍ２−Ｈラジカルを表し、ここでｍ２は０以上１０以下の整数であり、
Ｔ１及びＴ２と同一である又は異なるＴ３は、水素原子又は（−ＣＨ２−ＣＨ２−Ｏ−）ｍ３−Ｈラジカルを表し、ここでｍ３は０以上１０以下の整数であり、
ｍ１＋ｍ２＋ｍ３の合計が０より大きく１０以下であることが理解される）
の化合物、
β）任意に、最大４０ｍｏｌ％の式（ＩＩ’）：
【化２】
2013532048.tif 000037
（式中、
Ｒ’２は１４個の炭素原子を含む直鎖又は分岐鎖のアルキルラジカルを表し、
Ｔ’１は水素原子又は（−ＣＨ２−ＣＨ２−Ｏ−）ｍ１−Ｈラジカルを表し、ここでｍ１は０以上１０以下の整数であり、
Ｔ’１と同一である又は異なるＴ’２は、水素原子又は（−ＣＨ２−ＣＨ２−Ｏ−）ｍ２−Ｈラジカルを表し、ここでｍ２は０以上１０以下の整数であり、
Ｔ’１及びＴ’２と同一である又は異なるＴ’３は、水素原子又は（−ＣＨ２−ＣＨ２−Ｏ−）ｍ３−Ｈラジカルを表し、ここでｍ３は０以上１０以下の整数であり、
ｍ１＋ｍ２＋ｍ３の合計が０より大きく１０以下であることが理解される）
の化合物、及び
γ）任意に、最大１０ｍｏｌ％の式（ＩＩ’’）：
【化３】
2013532048.tif 000038
（式中、
Ｒ’’２は１６個の炭素原子を含む直鎖又は分岐鎖のアルキルラジカルを表し、
Ｔ’’１は水素原子又は（−ＣＨ２−ＣＨ２−Ｏ−）ｍ１−Ｈラジカルを表し、ここでｍ１は０以上１０以下の整数であり、
Ｔ’’１と同一である又は異なるＴ’’２は、水素原子又は（−ＣＨ２−ＣＨ２−Ｏ−）ｍ２−Ｈラジカルを表し、ここでｍ２は０以上１０以下の整数であり、
Ｔ’’１及びＴ’’２と同一である又は異なるＴ’’３は、水素原子又は（−ＣＨ２−ＣＨ２−Ｏ−）ｍ３−Ｈラジカルを表し、ここでｍ３は０以上１０以下の整数であり、
ｍ１＋ｍ２＋ｍ３の合計が０より大きく１０以下であることが理解される）
の化合物、
を含む、組成物（ＣＩＩ）、
２）５０ｍｏｌ％以上９０ｍｏｌ％以下の割合の組成物（ＣＩＩＩ）であって、１００ｍｏｌ％当たり、
α）６０ｍｏｌ％〜１００ｍｏｌ％の式（ＩＩＩ）：
【化４】
2013532048.tif 000039
の化合物、若しくは式（ＩＶ）：
【化５】
2013532048.tif 000040
（式（ＩＩＩ）及び式（ＩＶ）中、
Ｒ２は１２個の炭素原子を含む直鎖又は分岐鎖のアルキルラジカルを表し、
Ｔ４は水素原子又は（−ＣＨ２−ＣＨ２−Ｏ−）ｍ４−Ｈラジカルを表し、ここでｍ４は０以上１０以下の整数であり、
Ｔ４と同一である又は異なるＴ５は、水素原子又は（−ＣＨ２−ＣＨ２−Ｏ−）ｍ５−Ｈラジカルを表し、ここでｍ５は０以上１０以下の整数であり、
Ｔ４及びＴ５と同一である又は異なるＴ６は、水素原子又は（−ＣＨ２−ＣＨ２−Ｏ−）ｍ６−Ｈラジカルを表し、ここでｍ６は０以上１０以下の整数であり、
Ｔ４、Ｔ５及びＴ６と同一である又は異なるＴ７は、水素原子又は（−ＣＨ２−ＣＨ２−Ｏ−）ｍ７−Ｈラジカルを表し、ここでｍ７は０以上１０以下の整数であり、
ｍ４＋ｍ５＋ｍ６＋ｍ７の合計が０より大きく１０以下であることが理解される）
のその異性体、又はこれらの２つの異性体の混合物、
β）任意に、最大４０ｍｏｌ％の式（ＩＩＩ’）：
【化６】
2013532048.tif 000041
の化合物、若しくは式（ＩＶ’）：
【化７】
2013532048.tif 000042
（式（ＩＩＩ’）及び式（ＩＶ’）中、
Ｒ’２は１４個の炭素原子を含む直鎖又は分岐鎖のアルキルラジカルを表し、
Ｔ’４は水素原子又は（−ＣＨ２−ＣＨ２−Ｏ−）ｍ４−Ｈラジカルを表し、ここでｍ４は０以上１０以下の整数であり、
Ｔ’４と同一である又は異なるＴ’５は、水素原子又は（−ＣＨ２−ＣＨ２−Ｏ−）ｍ５−Ｈラジカルを表し、ここでｍ５は０以上１０以下の整数であり、
Ｔ’４及びＴ’５と同一である又は異なるＴ’６は、水素原子又は（−ＣＨ２−ＣＨ２−Ｏ−）ｍ６−Ｈラジカルを表し、ここでｍ６は０以上１０以下の整数であり、
Ｔ’４、Ｔ’５及びＴ’６と同一である又は異なるＴ’７は、水素原子又は（−ＣＨ２−ＣＨ２−Ｏ−）ｍ７−Ｈラジカルを表し、ここでｍ７は０以上１０以下の整数であり、
ｍ４＋ｍ５＋ｍ６＋ｍ７の合計が０より大きく１０以下であることが理解される）
のその異性体、又はこれらの２つの異性体の混合物、及び
γ）任意に、最大１０ｍｏｌ％の式（ＩＩＩ’’）：
【化８】
2013532048.tif 000043
の化合物、若しくは式（ＩＶ’’）：
【化９】
2013532048.tif 000044
（式（ＩＩＩ’’）及び式（ＩＶ’’）中、
Ｒ’’２は１６個の炭素原子を含む直鎖又は分岐鎖のアルキルラジカルを表し、
Ｔ’’４は水素原子又は（−ＣＨ２−ＣＨ２−Ｏ−）ｍ４−Ｈラジカルを表し、ここでｍ４は０以上１０以下の整数であり、
Ｔ’’４と同一である又は異なるＴ’’５は、水素原子又は（−ＣＨ２−ＣＨ２−Ｏ−）ｍ５−Ｈラジカルを表し、ここでｍ５は０以上１０以下の整数であり、
Ｔ’’４及びＴ’’５と同一である又は異なるＴ’’６は、水素原子又は（−ＣＨ２−ＣＨ２−Ｏ−）ｍ６−Ｈラジカルを表し、ここでｍ６は０以上１０以下の整数であり、
Ｔ’’４、Ｔ’’５及びＴ’’６と同一である又は異なるＴ’’７は、水素原子又は（−ＣＨ２−ＣＨ２−Ｏ−）ｍ７−Ｈラジカルを表し、ここでｍ７は０以上１０以下の整数であり、
ｍ４＋ｍ５＋ｍ６＋ｍ７の合計が０より大きく１０以下であることが理解される）
のその異性体、又はこれらの２つの異性体の混合物、
を含む、組成物（ＣＩＩＩ）、
を含む、界面活性剤組成物（Ｃ）。
【請求項２】
３）最大５ｍｏｌ％の組成物（ＣＶ）であって、１００ｍｏｌ％当たり、
α）６０ｍｏｌ％〜１００ｍｏｌ％の式（Ｖ）：
【化１０】
2013532048.tif 000045
（式中、
Ｒ２は１２個の炭素原子を含む直鎖又は分岐鎖のアルキルラジカルを表し、
Ｔ８は水素原子又は（−ＣＨ２−ＣＨ２−Ｏ−）ｍ８−Ｈラジカルを表し、ここでｍ８は０以上１０以下の整数であり、
Ｔ８と同一である又は異なるＴ９は、水素原子又は（−ＣＨ２−ＣＨ２−Ｏ−）ｍ９−Ｈラジカルを表し、ここでｍ９は０以上１０以下の整数であり、
ｍ８＋ｍ９の合計が０より大きく１０以下であることが理解される）
の化合物、
β）任意に、最大４０ｍｏｌ％の式（Ｖ’）：
【化１１】
2013532048.tif 000046
（式中、
Ｒ’２は１４個の炭素原子を含む直鎖又は分岐鎖のアルキルラジカルを表し、
Ｔ’８は水素原子又は（−ＣＨ２−ＣＨ２−Ｏ−）ｍ８−Ｈラジカルを表し、ここでｍ８は０以上１０以下の整数であり、
Ｔ’８と同一である又は異なるＴ’９は、水素原子又は（−ＣＨ２−ＣＨ２−Ｏ−）ｍ９−Ｈラジカルを表し、ここでｍ９は０以上１０以下の整数であり、
ｍ８＋ｍ９の合計が０より大きく１０以下であることが理解される）
の化合物、及び
γ）任意に、最大１０ｍｏｌ％の式（Ｖ’’）：
【化１２】
2013532048.tif 000047
（式中、
Ｒ’’２は１６個の炭素原子を含む直鎖又は分岐鎖のアルキルラジカルを表し、
Ｔ’’８は水素原子又は（−ＣＨ２−ＣＨ２−Ｏ−）ｍ８−Ｈラジカルを表し、ここでｍ８は０以上１０以下の整数であり、
Ｔ’’８と同一である又は異なるＴ’’９は、水素原子又は（−ＣＨ２−ＣＨ２−Ｏ−）ｍ９−Ｈラジカルを表し、ここでｍ９は０以上１０以下の整数であり、
ｍ８＋ｍ９の合計が０より大きく１０以下であることが理解される）
の化合物、
を含む、組成物（ＣＶ）、
を更に含む、請求項１に記載の界面活性剤組成物（Ｃ）。
【請求項３】
４）最大５ｍｏｌ％の組成物（ＣＶＩ）であって、１００ｍｏｌ％当たり、
α）６０ｍｏｌ％〜１００ｍｏｌ％の式（ＶＩ）：
【化１３】
2013532048.tif 000048
（式中、Ｒ２は１２個の炭素原子を含む直鎖又は分岐鎖のアルキルラジカルを表し、ｍ１０は０以上１０以下の整数である）
の化合物、
β）任意に、最大４０ｍｏｌ％の式（ＶＩ’）：
【化１４】
2013532048.tif 000049
（式中、Ｒ’２は１４個の炭素原子を含む直鎖又は分岐鎖のアルキルラジカルを表し、ｍ１０は０以上１０以下の整数である）
の化合物、及び
γ）任意に、最大１０ｍｏｌ％の式（ＶＩ’’）：
【化１５】
2013532048.tif 000050
（式中、Ｒ’’２は１６個の炭素原子を含む直鎖又は分岐鎖のアルキルラジカルを表し、ｍ１０は０以上１０以下の整数である）
の化合物、
を含む、組成物（ＣＶＩ）、
を更に含む、請求項１又は２に記載の活性組成物（Ｃ）。
【請求項４】
１）２０ｍｏｌ％以上５０ｍｏｌ％以下の割合の、上で規定された組成物（ＣＩＩ）、
２）５０ｍｏｌ％以上８０ｍｏｌ％以下の割合の、上で規定された組成物（ＣＩＩＩ）、
を含むことを特徴とする、請求項１〜３のいずれか一項に記載の界面活性剤組成物（Ｃ）。
【請求項５】
１）前記組成物（ＣＩＩ）が、１００ｍｏｌ％当たり、
α）６０ｍｏｌ％〜８０ｍｏｌ％の式（ＩＩ）の化合物、
β）１５ｍｏｌ％〜３０ｍｏｌ％の式（ＩＩ’）の化合物、及び
γ）最大１０ｍｏｌ％の式（ＩＩ’’）の化合物、
を含み、
２）前記組成物（ＣＩＩＩ）が、１００ｍｏｌ％当たり、
α）６０ｍｏｌ％〜８０ｍｏｌ％の式（ＩＩＩ）の化合物、式（ＩＶ）のその異性体、又はこれらの異性体の混合物、
β）１５ｍｏｌ％〜３０ｍｏｌ％の式（ＩＩＩ’）の化合物、式（ＩＶ’）のその異性体、又はこれらの異性体の混合物、及び
γ）最大１０ｍｏｌ％の式（ＩＩＩ’’）の化合物、式（ＩＶ’’）のその異性体、又はこれらの異性体の混合物、
を含む、
ことを特徴とする、請求項１〜４のいずれか一項に記載の界面活性剤組成物（Ｃ）。
【請求項６】
請求項１〜５のいずれか一項に記載の界面活性剤組成物（Ｃ）を調製するプロセスであって、以下の逐次的な段階：
段階ａ）アルコールの混合物であって、１００ｍｏｌ％当たり、
６０ｍｏｌ％〜１００ｍｏｌ％の式（ＶＩＩ）：
【化１６】
2013532048.tif 000051
（式中、Ｒ２は１２個の炭素原子を含む直鎖又は分岐鎖のアルキルラジカルを表す）
の化合物、
任意に、最大４０ｍｏｌ％の式（ＶＩＩ’）：
【化１７】
2013532048.tif 000052
（式中、Ｒ’２は１４個の炭素原子を含む直鎖又は分岐鎖のアルキルラジカルを表す）
の化合物、及び
任意に、最大１０ｍｏｌ％の式（ＶＩＩ’’）：
【化１８】
2013532048.tif 000053
（式中、Ｒ’’２は１６個の炭素原子を含む直鎖又は分岐鎖のアルキルラジカルを表す）の化合物、
を含む、アルコールの混合物の、過剰の式（ＶＩＩＩ）：
【化１９】
2013532048.tif 000054
の３−（ヒドロキシメチル）−３−エチルオキセタンとの反応の段階であって、
組成物（Ｃ’）であって、
α）式（ＩＸ）：
【化２０】
2013532048.tif 000055
（式中、Ｒ２は上で規定されたものである）
の化合物、
β）任意に、式（ＩＸ’）：
【化２１】
2013532048.tif 000056
（式中、Ｒ’２は上で規定されたものである）
の化合物、
γ）任意に、式（ＩＸ’’）：
【化２２】
2013532048.tif 000057
（式中、Ｒ’’２は上で規定されたものである）
の化合物、
δ）式（Ｘ）：
【化２３】
2013532048.tif 000058
の化合物、若しくは式（ＸＩ）：
【化２４】
2013532048.tif 000059
（式（Ｘ）及び式（ＸＩ）の化合物中、Ｒ２は上で規定されたものである）
のその異性体、又はこれらの２つの異性体の混合物、
ε）任意に、式（Ｘ’）：
【化２５】
2013532048.tif 000060
の化合物、若しくは式（ＸＩ’）：
【化２６】
2013532048.tif 000061
（式（Ｘ’）及び式（ＸＩ’）の化合物中、Ｒ’２は上で規定されたものである）
のその異性体、又はこれらの２つの異性体の混合物、
ζ）任意に、式（Ｘ’’）：
【化２７】
2013532048.tif 000062
の化合物、若しくは式（ＸＩ’’）：
【化２８】
2013532048.tif 000063
（式（Ｘ’’）及び式（ＸＩ’’）の化合物中、Ｒ’’２は上で規定されたものである）のその異性体、又はこれらの２つの異性体の混合物、
を含む、組成物（Ｃ’）を形成するための、反応の段階、
段階ｂ）前記組成物（Ｃ’）の、式（ＸＩＩ）：
【化２９】
2013532048.tif 000064
のエチレンオキシドとの反応の段階であって、
上で規定された前記界面活性剤組成物（Ｃ）を形成するための、反応の段階、
を含むことを特徴とする、請求項１〜５のいずれか一項に記載の界面活性剤組成物（Ｃ）を調製するプロセス。
【請求項７】
請求項６に記載のプロセスの中間体組成物（Ｃ’）。
【請求項８】
請求項６に記載のプロセスの中間体である式（ＩＸ）、式（Ｘ）及び式（ＸＩ）の化合物。
【請求項９】
水中油（Ｏ／Ｗ）型の乳化剤としての請求項１〜５のいずれか一項に記載の界面活性剤組成物（Ｃ）の使用。
【請求項１０】
単独での又は水中油（Ｏ／Ｗ）型の乳化系（Ｓ２）を調製することが可能な及びこれを調製することが意図される他の乳化剤との混合物としての、自己反転性逆ラテックス用の反転剤としての、界面活性剤組成物（Ｃ）の請求項９に記載の使用。
【発明の詳細な説明】
【技術分野】
【０００１】
本特許出願は、自己反転性逆ラテックスにおける反転剤としての、トリメチロールプロパンオキセタンから導かれる化合物の使用に関する。
【背景技術】
【０００２】
部分的に又は完全に塩化された（ｓａｌｉｆｉｅｄ）２−メチル−２−［（１−オキソ−２−プロペニル）アミノ］−１−プロパンスルホン酸（２−アクリルアミド−２−メチルプロパンスルホン酸、ＡＴＢＳ又はＡＭＰＳとしても知られる）をベースとする高分子電解質の逆ラテックス、並びに化粧品及び／又は医薬品におけるその使用は、多数の特許出願の主題を形成している。しかしながら、これらの逆ラテックスにおける大量の水及び油の存在が、体積、費用並びに時にはリスク及び／又は毒性効果の増大の観点から看過できない欠点を示す。
【０００３】
このため、例えば、およそ大部分の水及び油を除去するために重合の終了時に反応媒体を真空蒸留段階に供することによって、最終的な逆ラテックスにおける高分子電解質の濃度を増大させるための解決策が開発されている。しかしながら、この蒸留は、逆ラテックスの不安定化を引き起こすことが多く、これは安定化剤の事前添加によって対抗する必要があるため、実施する上で問題が存在する。
【０００４】
特許文献１及び特許文献２に係る欧州特許出願並びにまた特許文献３に係る英国特許出願は、安定化ポリマーのかかる使用を開示している。
【０００５】
これらの安定化製品の欠点は、これらが、環境上の問題を引き起こす可能性があるアルコール又はグリコールを含むことである。さらに、反応媒体は蒸留段階中に硬化して固体となり、この現象はこれまで正確に説明されておらず、その或る特定の結果として、生産の過程における逆ラテックスのバッチの損壊、及び使用した反応器の厄介かつ費用のかかる洗浄が発生する。最後に、蒸留が正しく行なわれている場合でさえ、得られる逆ラテックスは水相に用いられる場合に反転させるのに困難を伴うことが多く、これらはまた高い粘度を示し、時にはその内部にミクロゲルを表す。このため、これらの欠点によって、これらを化粧品配合物及び／又は捺染ペーストの生産において使用することが妨げられている。これらの欠点を克服するために、本発明者らは、特許文献４として公開済みの（published）仏国特許出願において開示される逆ラテックスであって、５０重量％〜８０重量％の高分子電解質を含み、この高分子電解質が、０．０１ｍｏｌ％〜１０ｍｏｌ％の、式（Ａ）：
Ｃ（Ｒ１）（Ｒ３）＝Ｃ（Ｒ２）−Ｃ（＝Ｏ）−Ｏ−（ＣＨ２−ＣＨ２−Ｏ）ｎ−Ｒ４ 
（Ａ）
（式中、同一である又は異なるＲ１ラジカル、Ｒ２ラジカル及びＲ３ラジカルは互いに独立してハロゲン原子又は１個〜４個の炭素原子を含む直鎖若しくは分岐鎖のアルキルラジカルを表し、Ｒ４ラジカルは６個〜３０個の炭素原子を含む飽和又は不飽和及び直鎖又は分岐鎖の脂肪族ラジカルを表し、ｎは１〜５０の数を表す）の化合物から導かれる少なくとも１つのモノマー単位を含む、逆ラテックスを開発した。
【０００６】
しかしながら、この組成物を使用して増粘させた配合物を調製する場合、水相における逆ラテックスの反転速度（換言すれば最大の粘度の発生を得るのに必要な時間）は、依然としてかなり低く、このことはユーザーにとって、この製品の使用時の、特に化粧品配合
物及び／又は捺染ペーストを作製するための産業段階における時間損失を意味している。これは、逆ラテックスの反転時間が使用規模に応じて相当程度増大することが知られているためである。さらに、特許文献４に記載される逆ラテックスの経時的な安定性は完全に満足なものではない。これは、保管中に表面においてかなり急速な油の放出現象が陥落されるためである。
【先行技術文献】
【特許文献】
【０００７】
【特許文献１】欧州特許第０１６１０３８号
【特許文献２】欧州特許第０１２６５２８号
【特許文献３】英国特許第１４８２５１５号
【特許文献４】仏国特許第２８７９６０７号
【発明の概要】
【発明が解決しようとする課題】
【０００８】
このため本発明者らは、上で言及される欠点を示さない逆ラテックスを開発しようと尽力した。
【課題を解決するための手段】
【０００９】
第１の態様によれば、本発明の主題は、界面活性剤組成物（Ｃ）であって、１００ｍｏｌ％当たり、
１）１０ｍｏｌ％以上５０ｍｏｌ％以下の割合の組成物（ＣＩＩ）であって、１００ｍｏｌ％当たり、
α）６０ｍｏｌ％〜１００ｍｏｌ％の式（ＩＩ）：
【化１】
2013532048.tif 000002
（式中、
Ｒ２は１２個の炭素原子を含む直鎖又は分岐鎖のアルキルラジカルを表し、
Ｔ１は水素原子又は（−ＣＨ２−ＣＨ２−Ｏ−）ｍ１−Ｈラジカルを表し、ここでｍ１は０以上１０以下の整数であり、
Ｔ１と同一である又は異なるＴ２は、水素原子又は（−ＣＨ２−ＣＨ２−Ｏ−）ｍ２−Ｈラジカルを表し、ここでｍ２は０以上１０以下の整数であり、
Ｔ１及びＴ２と同一である又は異なるＴ３は、水素原子又は（−ＣＨ２−ＣＨ２−Ｏ−）ｍ３−Ｈラジカルを表し、ここでｍ３は０以上１０以下の整数であり、
ｍ１＋ｍ２＋ｍ３の合計が０より大きく１０以下であることが理解される）
の化合物、
β）任意に、最大４０ｍｏｌ％の式（ＩＩ’）：
【化２】
2013532048.tif 000003
（式中、
Ｒ’２は１４個の炭素原子を含む直鎖又は分岐鎖のアルキルラジカルを表し、
Ｔ’１は水素原子又は（−ＣＨ２−ＣＨ２−Ｏ−）ｍ１−Ｈラジカルを表し、ここでｍ１は０以上１０以下の整数であり、
Ｔ’１と同一である又は異なるＴ’２は、水素原子又は（−ＣＨ２−ＣＨ２−Ｏ−）ｍ２−Ｈラジカルを表し、ここでｍ２は０以上１０以下の整数であり、
Ｔ’１及びＴ’２と同一である又は異なるＴ’３は、水素原子又は（−ＣＨ２−ＣＨ２−Ｏ−）ｍ３−Ｈラジカルを表し、ここでｍ３は０以上１０以下の整数であり、
ｍ１＋ｍ２＋ｍ３の合計が０より大きく１０以下であることが理解される）
の化合物、及び
γ）任意に、最大１０ｍｏｌ％の式（ＩＩ’’）：
【化３】
2013532048.tif 000004
（式中、
Ｒ’’２は１６個の炭素原子を含む直鎖又は分岐鎖のアルキルラジカルを表し、
Ｔ’’１は水素原子又は（−ＣＨ２−ＣＨ２−Ｏ−）ｍ１−Ｈラジカルを表し、ここでｍ１は０以上１０以下の整数であり、
Ｔ’’１と同一である又は異なるＴ’’２は、水素原子又は（−ＣＨ２−ＣＨ２−Ｏ−）ｍ２−Ｈラジカルを表し、ここでｍ２は０以上１０以下の整数であり、
Ｔ’’１及びＴ’’２と同一である又は異なるＴ’’３は、水素原子又は（−ＣＨ２−ＣＨ２−Ｏ−）ｍ３−Ｈラジカルを表し、ここでｍ３は０以上１０以下の整数であり、
ｍ１＋ｍ２＋ｍ３の合計が０より大きく１０以下であることが理解される）
の化合物、
を含む、組成物（ＣＩＩ）、
２）５０ｍｏｌ％以上９０ｍｏｌ％以下の割合の組成物（ＣＩＩＩ）であって、１００ｍｏｌ％当たり、
α）６０ｍｏｌ％〜１００ｍｏｌ％の式（ＩＩＩ）：
【化４】
2013532048.tif 000005
の化合物、若しくは式（ＩＶ）：
【化５】
2013532048.tif 000006
（式（ＩＩＩ）及び式（ＩＶ）中、
Ｒ２は１２個の炭素原子を含む直鎖又は分岐鎖のアルキルラジカルを表し、
Ｔ４は水素原子又は（−ＣＨ２−ＣＨ２−Ｏ−）ｍ４−Ｈラジカルを表し、ここでｍ４は０以上１０以下の整数であり、
Ｔ４と同一である又は異なるＴ５は、水素原子又は（−ＣＨ２−ＣＨ２−Ｏ−）ｍ５−Ｈラジカルを表し、ここでｍ５は０以上１０以下の整数であり、
Ｔ４及びＴ５と同一である又は異なるＴ６は、水素原子又は（−ＣＨ２−ＣＨ２−Ｏ−）ｍ６−Ｈラジカルを表し、ここでｍ６は０以上１０以下の整数であり、
Ｔ４、Ｔ５及びＴ６と同一である又は異なるＴ７は、水素原子又は（−ＣＨ２−ＣＨ２−Ｏ−）ｍ７−Ｈラジカルを表し、ここでｍ７は０以上１０以下の整数であり、ｍ４＋ｍ５＋ｍ６＋ｍ７の合計が０より大きく１０以下であることが理解される）
のその異性体、又はこれらの２つの異性体の混合物、
β）任意に、最大４０ｍｏｌ％の式（ＩＩＩ’）：
【化６】
2013532048.tif 000007
の化合物、若しくは式（ＩＶ’）：
【化７】
2013532048.tif 000008
（式（ＩＩＩ’）及び式（ＩＶ’）中、
Ｒ’２は１４個の炭素原子を含む直鎖又は分岐鎖のアルキルラジカルを表し、
Ｔ’４は水素原子又は（−ＣＨ２−ＣＨ２−Ｏ−）ｍ４−Ｈラジカルを表し、ここでｍ４は０以上１０以下の整数であり、
Ｔ’４と同一である又は異なるＴ’５は、水素原子又は（−ＣＨ２−ＣＨ２−Ｏ−）ｍ５−Ｈラジカルを表し、ここでｍ５は０以上１０以下の整数であり、
Ｔ’４及びＴ’５と同一である又は異なるＴ’６は、水素原子又は（−ＣＨ２−ＣＨ２−Ｏ−）ｍ６−Ｈラジカルを表し、ここでｍ６は０以上１０以下の整数であり、
Ｔ’４、Ｔ’５及びＴ’６と同一である又は異なるＴ’７は、水素原子又は（−ＣＨ２−ＣＨ２−Ｏ−）ｍ７−Ｈラジカルを表し、ここでｍ７は０以上１０以下の整数であり、
ｍ４＋ｍ５＋ｍ６＋ｍ７の合計が０より大きく１０以下であることが理解される）
のその異性体、又はこれらの２つの異性体の混合物、及び
γ）任意に、最大１０ｍｏｌ％の式（ＩＩＩ’’）：
【化８】
2013532048.tif 000009
の化合物、若しくは式（ＩＶ’’）：
【化９】
2013532048.tif 000010
（式（ＩＩＩ’’）及び式（ＩＶ’’）中、
Ｒ’’２は１６個の炭素原子を含む直鎖又は分岐鎖のアルキルラジカルを表し、
Ｔ’’４は水素原子又は（−ＣＨ２−ＣＨ２−Ｏ−）ｍ４−Ｈラジカルを表し、ここでｍ４は０以上１０以下の整数であり、
Ｔ’’４と同一である又は異なるＴ’’５は、水素原子又は（−ＣＨ２−ＣＨ２−Ｏ−）ｍ５−Ｈラジカルを表し、ここでｍ５は０以上１０以下の整数であり、
Ｔ’’４及びＴ’’５と同一である又は異なるＴ’’６は、水素原子又は（−ＣＨ２−ＣＨ２−Ｏ−）ｍ６−Ｈラジカルを表し、ここでｍ６は０以上１０以下の整数であり、
Ｔ’’４、Ｔ’’５及びＴ’’６と同一である又は異なるＴ’’７は、水素原子又は（−ＣＨ２−ＣＨ２−Ｏ−）ｍ７−Ｈラジカルを表し、ここでｍ７は０以上１０以下の整数であり、
ｍ４＋ｍ５＋ｍ６＋ｍ７の合計が０より大きく１０以下であることが理解される）
のその異性体、又はこれらの２つの異性体の混合物、
を含む、組成物（ＣＩＩＩ）、
を含む、界面活性剤組成物（Ｃ）である。
【００１０】
本発明の別の特定の態様によれば、上で規定されるような上記界面活性剤組成物（Ｃ）は、
３）最大５ｍｏｌ％の組成物（ＣＶ）であって、１００ｍｏｌ％当たり、
α）６０ｍｏｌ％〜１００ｍｏｌ％の式（Ｖ）：
【化１０】
2013532048.tif 000011
（式中、
Ｒ２は１２個の炭素原子を含む直鎖又は分岐鎖のアルキルラジカルを表し、
Ｔ８は水素原子又は（−ＣＨ２−ＣＨ２−Ｏ−）ｍ８−Ｈラジカルを表し、ここでｍ８は０以上１０以下の整数であり、
Ｔ８と同一である又は異なるＴ９は、水素原子又は（−ＣＨ２−ＣＨ２−Ｏ−）ｍ９−Ｈラジカルを表し、ここでｍ９は０以上１０以下の整数であり、
ｍ８＋ｍ９の合計が０より大きく１０以下であることが理解される）
の化合物、
β）任意に、最大４０ｍｏｌ％の式（Ｖ’）：
【化１１】
2013532048.tif 000012
（式中、
Ｒ’２は１４個の炭素原子を含む直鎖又は分岐鎖のアルキルラジカルを表し、
Ｔ’８は水素原子又は（−ＣＨ２−ＣＨ２−Ｏ−）ｍ８−Ｈラジカルを表し、ここでｍ８は０以上１０以下の整数であり、
Ｔ’８と同一である又は異なるＴ’９は、水素原子又は（−ＣＨ２−ＣＨ２−Ｏ−）ｍ９−Ｈラジカルを表し、ここでｍ９は０以上１０以下の整数であり、
ｍ８＋ｍ９の合計が０より大きく１０以下であることが理解される）
の化合物、及び
γ）任意に、最大１０ｍｏｌ％の式（Ｖ’’）：
【化１２】
2013532048.tif 000013
（式中、
Ｒ’’２は１６個の炭素原子を含む直鎖又は分岐鎖のアルキルラジカルを表し、
Ｔ’’８は水素原子又は（−ＣＨ２−ＣＨ２−Ｏ−）ｍ８−Ｈラジカルを表し、ここでｍ８は０以上１０以下の整数であり、
Ｔ’’８と同一である又は異なるＴ’’９は、水素原子又は（−ＣＨ２−ＣＨ２−Ｏ−）ｍ９−Ｈラジカルを表し、ここでｍ９は０以上１０以下の整数であり、
ｍ８＋ｍ９の合計が０より大きく１０以下であることが理解される）
の化合物、
を含む、組成物（ＣＶ）、
を更に含む。
【００１１】
本発明の別の特定の態様によれば、上で規定されるような上記活性組成物（Ｃ）は、
４）最大５ｍｏｌ％の組成物（ＣＶＩ）であって、１００ｍｏｌ％当たり、
α）６０ｍｏｌ％〜１００ｍｏｌ％の式（ＶＩ）：
【化１３】
2013532048.tif 000014
（式中、Ｒ２は１２個の炭素原子を含む直鎖又は分岐鎖のアルキルラジカルを表し、ｍ１０は０以上１０以下の整数である）
の化合物、
β）任意に、最大４０ｍｏｌ％の式（ＶＩ’）：
【化１４】
2013532048.tif 000015
（式中、Ｒ’２は１４個の炭素原子を含む直鎖又は分岐鎖のアルキルラジカルを表し、ｍ１０は０以上１０以下の整数である）
の化合物、及び
γ）任意に、最大１０ｍｏｌ％の式（ＶＩ’’）：
【化１５】
2013532048.tif 000016
（式中、Ｒ’’２は１６個の炭素原子を含む直鎖又は分岐鎖のアルキルラジカルを表し、ｍ１０は０以上１０以下の整数である）
の化合物、
を含む、組成物（ＣＶＩ）、
を更に含む。
【００１２】
本発明の特定の態様によれば、上で規定されるような上記界面活性剤組成物（Ｃ）は、
１）２０ｍｏｌ％以上５０ｍｏｌ％以下の割合の上で規定されるような組成物（ＣＩＩ）、
２）５０ｍｏｌ％以上８０ｍｏｌ％以下の割合の上で規定されるような組成物（ＣＩＩＩ）、
を含む。
【００１３】
本発明の別の特定の態様によれば、
１）上記組成物（ＣＩＩ）は、１００ｍｏｌ％当たり、
α）６０ｍｏｌ％〜８０ｍｏｌ％の式（ＩＩ）の化合物、
β）１５ｍｏｌ％〜３０ｍｏｌ％の式（ＩＩ’）の化合物、及び
γ）最大１０ｍｏｌ％の式（ＩＩ’’）の化合物、
を含み、
２）上記組成物（ＣＩＩＩ）は、１００ｍｏｌ％当たり、
α）６０ｍｏｌ％〜８０ｍｏｌ％の式（ＩＩＩ）の化合物、式（ＩＶ）のその異性体、又はこれらの異性体の混合物、
β）１５ｍｏｌ％〜３０ｍｏｌ％の式（ＩＩＩ’）の化合物、式（ＩＶ’）のその異性体、又はこれらの異性体の混合物、及び
γ）最大１０ｍｏｌ％の式（ＩＩＩ’’）の化合物、式（ＩＶ’’）のその異性体、又はこれらの異性体の混合物、
を含む。
【００１４】
本発明の別の主題は、上で規定されるような上記界面活性剤組成物（Ｃ）を調製するプロセスであって、以下の逐次的な段階：
段階ａ）アルコールの混合物であって、１００ｍｏｌ％当たり、
６０ｍｏｌ％〜１００ｍｏｌ％の式（ＶＩＩ）：
【化１６】
2013532048.tif 000017
（式中、Ｒ２は１２個の炭素原子を含む直鎖又は分岐鎖のアルキルラジカルを表す）
の化合物、
任意に、最大４０ｍｏｌ％の式（ＶＩＩ’）：
【化１７】
2013532048.tif 000018
（式中、Ｒ’２は１４個の炭素原子を含む直鎖又は分岐鎖のアルキルラジカルを表す）
の化合物、及び
任意に、最大１０ｍｏｌ％の式（ＶＩＩ’’）：
【化１８】
2013532048.tif 000019
（式中、Ｒ’’２は１６個の炭素原子を含む直鎖又は分岐鎖のアルキルラジカルを表す）の化合物、
を含む、アルコールの混合物の、化学量論的過剰の式（ＶＩＩＩ）：
【化１９】
2013532048.tif 000020
の３−（ヒドロキシメチル）−３−エチルオキセタンとの反応の段階であって、
組成物（Ｃ’）であって、式（ＩＸ）：
【化２０】
2013532048.tif 000021
（式中、Ｒ２は上で規定されるようなものである）
の化合物、
任意に、式（ＩＸ’）：
【化２１】
2013532048.tif 000022
（式中、Ｒ’２は上で規定されるようなものである）
の化合物、
任意に、式（ＩＸ’’）：
【化２２】
2013532048.tif 000023
（式中、Ｒ’’２は上で規定されるようなものである）
の化合物、
式（Ｘ）：
【化２３】
2013532048.tif 000024
の化合物、若しくは式（ＸＩ）：
【化２４】
2013532048.tif 000025
（式（Ｘ）及び式（ＸＩ）の化合物中、Ｒ２は上で規定されるようなものである）のその異性体、又はこれらの２つの異性体の混合物、
任意に、式（Ｘ’）：
【化２５】
2013532048.tif 000026
の化合物、若しくは式（ＸＩ’）：
【化２６】
2013532048.tif 000027
（式（Ｘ’）及び式（ＸＩ’）の化合物中、Ｒ’２は上で規定されるようなものである）のその異性体、又はこれらの２つの異性体の混合物、
任意に、式（Ｘ’’）：
【化２７】
2013532048.tif 000028
の化合物、若しくは式（ＸＩ’’）：
【化２８】
2013532048.tif 000029
（式（Ｘ’’）及び式（ＸＩ’’）の化合物中、Ｒ’’２は上で規定されるようなものである）のその異性体、又はこれらの２つの異性体の混合物、
を含む、組成物（Ｃ’）を形成するための、反応の段階、
段階ｂ）所望の化学量論比における、上記組成物（Ｃ’）の、式（ＸＩＩ）：
【化２９】
2013532048.tif 000030
のエチレンオキシドとの反応の段階であって、
上記界面活性剤組成物（Ｃ）を形成するための、反応の段階、
を含むことを特徴とする、上で規定されるような上記界面活性剤組成物（Ｃ）を調製するプロセスである。
【００１５】
本発明の別の主題は、上で規定されるようなプロセスの中間体組成物Ｃ’である。
【００１６】
本発明の別の主題は、上で規定されるようなプロセスの式（ＩＸ）、式（Ｘ）及び式（ＸＩ）の中間体化合物である。
【００１７】
本発明の最後の主題は、水中油（Ｏ／Ｗ）型の乳化剤としての、より具体的には単独での又は水中油（Ｏ／Ｗ）型の乳化系（Ｓ２）を調製することが可能な及びこれを調製することが意図される他の乳化剤との混合物としての自己反転性逆ラテックス用の反転剤としての水中油（Ｏ／Ｗ）型の乳化剤としての、上で規定されるような界面活性剤組成物（Ｃ）の使用である。
【００１８】
「自己反転性逆ラテックス」という用語は、利用されるモノマーの逆エマルション重合によって得られる架橋ポリマーの油中水型エマルションを示し、このポリマーの油中水型エマルションは、その内部における水中油（Ｏ／Ｗ）型の乳化系（Ｓ２）（上記反転剤）の存在に基づき、緩やかな機械的攪拌による水中における簡単な分散によって反転して水中油型エマルションをもたらし、これによって、この水相の増粘をもたらすことが可能である。
【００１９】
水中油（Ｏ／Ｗ）型の（Ｓ２）内に上で規定されるような界面活性剤組成物（Ｃ）を有利に含み得る自己反転性逆ラテックスの一例は、例えば、組成物であって、１００重量％当たり、
ａ）２０重量％〜８０重量％の架橋アニオン性高分子電解質（Ｐ）及び／又は分岐鎖のアニオン性高分子電解質（Ｐ）であって、
アクリルアミド、Ｎ，Ｎ−ジメチルアクリルアミド、Ｎ−［２−ヒドロキシ−１，１−
ビス（ヒドロキシメチル）エチル］プロペンアミド［又はトリス（ヒドロキシメチル）アクリルアミドメタン若しくはＮ−［トリス（ヒドロキシメチル）メチル］アクリルアミド（ＴＨＡＭとしても知られる）］若しくは２−ヒドロキシエチルアクリレートから具体的に選択される少なくとも１つの中性モノマー、
及び／又は
強酸官能基を含む少なくとも１つのモノマー、
及び／又は
弱酸官能基を含む少なくとも１つのモノマー、
及び／又は
少なくとも１つの式（Ｉ）：
【化３０】
2013532048.tif 000031
（式中、Ｒ１ラジカルは８個〜２０個の炭素原子を含む直鎖又は分岐鎖の脂肪族ラジカルを表し、ｎは１以上３０以下の整数を表す）
の中性モノマー、
の重合によって得られる、架橋アニオン性高分子電解質（Ｐ）及び／又は分岐鎖のアニオン性高分子電解質（Ｐ）、
ｂ）５重量％〜１０重量％の油中水（Ｗ／Ｏ）型の乳化系（Ｓ１）、
ｃ）１重量％〜１０重量％の水中油（Ｏ／Ｗ）型の乳化系（Ｓ２）であって、重量による割合が０でない上記の上で規定されるような界面活性剤組成物（Ｃ）を含む、水中油（Ｏ／Ｗ）型の乳化系（Ｓ２）、
ｄ）５重量％〜４５重量％の少なくとも１つの油、並びに
ｅ）０重量％〜４５重量％の水、
を含む、組成物である。
【００２０】
「６個〜２０個の炭素原子を含む飽和又は不飽和及び直鎖又は分岐鎖の脂肪族ラジカル」という用語は、上で規定されるような式（Ｉ）におけるＲ１ラジカルに関しては、より具体的には直鎖ラジカル、例えばヘキシルラジカル、オクチルラジカル、ノニルラジカル、デシルラジカル、ウンデシルラジカル、ドデシルラジカル、テトラデシルラジカル、ヘキサデシルラジカル、オクタデシルラジカル又はエイコシルラジカル等を示す。
【００２１】
上で規定されるような組成物において、油中水（Ｗ／Ｏ）型の乳化系（Ｓ１）は、ただ１つの界面活性剤又は界面活性剤の混合物のいずれかから構成され、ここで上記界面活性剤又は上記混合物が油中水型エマルションをもたらすのに十分に低いＨＬＢ値を有することが条件となる。油中水型の乳化剤は、例えば、ソルビタンエステル、例えばソルビタンオレエート、例えばＭｏｎｔａｎｅ（商標）８０の名称でＳｅｐｐｉｃによって販売されるもの、ソルビタンイソステアレート、例えばＭｏｎｔａｎｅ（商標）７０の名称でＳｅｐｐｉｃによって販売されるもの、又はソルビタンセスキオレエート、例えばＭｏｎｔａｎｅ（商標）８３の名称でＳｅｐｐｉｃによって販売されるものである。幾つかのポリエトキシル化ソルビタンエステル、例えばペンタエトキシル化ソルビタンモノオレエート、例えばＭｏｎｔａｎｏｘ（商標）８１の名称でＳｅｐｐｉｃによって販売されるもの、又はペンタエトキシル化ソルビタンイソステアレート、例えばＭｏｎｔａｎｏｘ（商標）７１の名称でＳｅｐｐｉｃによって販売されるものも存在する。ジエトキシル化オレオセチルアルコール、例えばＳｉｍｕｌｓｏｌ（商標）ＯＣ７２の名称でＳｅｐｐｉｃによって販売されるもの、１０００〜３０００の分子量を有するポリエステル、ポリイソブテニル
コハク酸若しくはその無水物の間の縮合の生成物、例えばＵｎｉｑｅｍａによって販売されるＨｙｐｅｒｍｅｒ（商標）２２９６、又は、最後に、２５００〜３５００の分子量を有するブロックコポリマー、例えばＵｎｉｑｅｍａによって販売されるＨｙｐｅｒｍｅｒ（商標）Ｂ２４６、若しくはＳｅｐｐｉｃによって販売されるＳｉｍａｌｉｎｅ（商標）ＩＥ２００も存在する。
【００２２】
この使用との関係では、上で規定されるような界面活性剤組成物（Ｃ）は、水中油（Ｏ／Ｗ）型の上記乳化系（Ｓ２）（自己反転性逆ラテックス用の反転剤）内において、単独で又は少なくとも１つの他の水中油（Ｏ／Ｗ）型の乳化剤との混合物として、利用することができる。
【００２３】
上で規定されるような自己反転性逆ラテックスの特定の形態によれば、水中油（Ｏ／Ｗ）型の乳化系（Ｓ２）は１００重量％の上で規定されるような上記界面活性剤組成物（Ｃ）からなる。
【００２４】
上で規定されるような自己反転性逆ラテックスの別の特定の形態によれば、水中油（Ｏ／Ｗ）型の乳化系（Ｓ２）は、上で規定されるような上記界面活性剤組成物（Ｃ）を構成する、化合物のうちのいずれか以外の、少なくとも１つの（Ｏ／Ｗ）型の乳化用界面活性剤を更に含む。
【００２５】
「水中油型の乳化剤」という用語は、水中油型エマルションをもたらすのに十分に高いＨＬＢ値を有する乳化剤、例えば、エトキシル化ソルビタンエステル、例えばＭｏｎｔａｎｏｘ（商標）８０の名称でＳｅｐｐｉｃによって販売される、２０ｍｏｌのエチレンオキシドでポリエトキシル化されたソルビタンオレエート、Ｍｏｎｔａｎｏｘ（商標）２０の名称でＳｅｐｐｉｃによって販売される、２０ｍｏｌのエチレンオキシドでポリエトキシル化されたソルビタンラウレート、Ｓｉｍｕｌｓｏｌ（商標）ＯＬ５０の名称で販売される、４０ｍｏｌのエチレンオキシドでポリエトキシル化されたヒマシ油、
Ｓｉｍｕｌｓｏｌ（商標）ＯＣ７１０の名称でＳｅｐｐｉｃによって販売されるデカエトキシル化オレオデシルアルコール、Ｓｉｍｕｌｓｏｌ（商標）Ｐ７の名称で販売されるヘプタエトキシル化ラウリルアルコール、Ｎｏｎａｒｏｘ（商標）−１０−３０の名称でＳｅｐｐｉｃによって販売されるデカエトキシル化ノニルフェノール、又はＳｉｍａｌｉｎｅ（商標）ＩＥ４００の名称でＳｅｐｐｉｃによって販売されるポリエトキシル化ソルビタンヘキサオレエートを示す。
【００２６】
上で規定されるような自己反転性逆ラテックスのより具体的な形態によれば、水中油（Ｏ／Ｗ）型の乳化系（Ｓ２）は、重量による割合が０でない、少なくとも１つの水中油型の乳化剤であって、２０ｍｏｌのエチレンオキシドでポリエトキシル化されたソルビタンオレエート、２０ｍｏｌのエチレンオキシドでポリエトキシル化されたソルビタンラウレート、４０ｍｏｌのエチレンオキシドでポリエトキシル化されたヒマシ油、デカエトキシル化オレオデシルアルコール、ヘプタエトキシル化ラウリルアルコール、デカエトキシル化ノニルフェノール、又はポリエトキシル化ソルビタンヘキサオレエートから選択される、水中油型の乳化剤を更に含む。この特定の形態によれば、上記乳化系（Ｓ２）は、少なくとも３０重量％の上で規定されるような上記混合物（Ｍ）を含む。
【００２７】
上で規定されるような自己反転性逆ラテックスの更に特定の形態によれば、水中油型の乳化系（Ｓ２）は、その１００％の重量当たり、
１０重量％〜４０重量％のヘプタエトキシル化ラウリルアルコール、及び
６０重量％〜９０重量％の上で規定されるような界面活性剤組成物（Ｃ）、
を含む。
【００２８】
「架橋高分子電解質」という用語は、（Ｐ）に関して、水に不溶性であるが、水によって膨潤し、これによって化学的なゲルが得られる３次元ネットワークの形態で与えられる非直鎖の高分子電解質を示す。
【００２９】
「分岐鎖の高分子電解質」という用語は、（Ｐ）に関して、このポリマーが水に溶解されたとき、低い勾配で非常に高い粘度をもたらす高いエンタングルメント（ｅｎｔａｎｇｌｅｍｅｎｔ）の状態を得るように、ペンダント（ｐｅｎｄａｎｔ）鎖を有するポリマーを示す。
【００３０】
高分子電解質（Ｐ）は、より具体的に、一般的には０．４０ｍｏｌ％以下、主に０．２５ｍｏｌ％未満、より具体的には０．０５ｍｏｌ％以下、特に具体的には０．００５ｍｏｌ％〜０．０１ｍｏｌ％の、利用されるモノマーとの関係で表されるモル比で、ジエチレン化合物又はポリエチレン化合物を用いて架橋させる。好ましくは、架橋剤及び／又は分岐剤は、エチレングリコールジメタクリレート、ジエチレングリコールジアクリレート、ナトリウムジアリルオキシアセテート、エチレングリコールジアクリレート、ジアリル尿素、トリアリルアミン、トリメチロールプロパントリアクリレート、メチレンビスアクリルアミド、又はこれらの化合物の混合物から選択される。
【００３１】
上記自己反転性逆ラテックスの構成成分である架橋高分子電解質（Ｐ）の例は、
ナトリウム塩又はアンモニウム塩の形態に部分的に塩化されたアクリル酸、アクリルアミド、及びテトラエトキシル化ラウリルアクリレートの架橋ターポリマー、
ナトリウム塩の形態に部分的に塩化された２−メチル−２−［（１−オキソ−２−プロペニル）アミノ］−１−プロパンスルホン酸、アクリルアミド、及びテトラエトキシル化ラウリルアクリレートの架橋ターポリマー、
ナトリウム塩の形態に部分的に塩化された２−メチル−２−［（１−オキソ−２−プロペニル）アミノ］−１−プロパンスルホン酸、ナトリウム塩の形態に部分的に塩化されたアクリル酸、及びテトラエトキシル化ラウリルアクリレートの架橋ターポリマー、
ナトリウム塩の形態に部分的に塩化された２−メチル−２−［（１−オキソ−２−プロペニル）アミノ］−１−プロパンスルホン酸、２−ヒドロキシエチルアクリレート、及びテトラエトキシル化ラウリルアクリレートの架橋ターポリマー、
ナトリウム塩の形態に部分的に塩化された２−メチル−２−［（１−オキソ−２−プロペニル）アミノ］−１−プロパンスルホン酸、及びテトラエトキシル化ラウリルアクリレートの架橋コポリマー、
アンモニウム塩又はモノエタノールアミン塩の形態に部分的に塩化されたアクリル酸、及びテトラエトキシル化ラウリルアクリレートの架橋コポリマー、
アクリルアミド、ナトリウム塩の形態に部分的に塩化された２−メチル−２−［（１−オキソ−２−プロペニル）アミノ］−１−プロパンスルホン酸、ナトリウム塩の形態に部分的に塩化されたアクリル酸、及びテトラエトキシル化ラウリルアクリレートの架橋テトラポリマー、
ナトリウム塩の形態に部分的に塩化された２−メチル−２−［（１−オキソ−２−プロペニル）アミノ］−１−プロパンスルホン酸、アクリルアミド、ビニルピロリドン、及びテトラエトキシル化ラウリルアクリレートのテトラポリマー、並びに
ナトリウム塩の形態に部分的に又は完全に塩化された２−メチル−２−［（１−オキソ−２−プロペニル）アミノ］−１−プロパンスルホン酸、ナトリウム塩の形態に部分的に塩化されたアクリル酸、２−ヒドロキシエチルアクリレート、トリス（ヒドロキシメチル）アミノメチルアクリルアミド、及びテトラエトキシル化ラウリルアクリレートの架橋ペンタポリマー、
を含む。
【００３２】
上記自己反転性逆ラテックスの構成成分である架橋アニオン性高分子電解質（Ｐ）は、
１００％の利用されるモノマー当たり、より具体的には
２０ｍｏｌ％〜８０ｍｏｌ％の、強酸官能基又は弱酸官能基のいずれかを含むモノマーに由来するモノマー単位、
１５ｍｏｌ％〜７５ｍｏｌ％の、上で規定されるような式（Ｉ）の化合物以外の中性モノマーに由来するモノマー単位、
０．５ｍｏｌ％〜５ｍｏｌ％の、上で規定されるような式（Ｉ）のモノマーに由来するモノマー単位、
を含む。
【００３３】
別の特定の態様によれば、架橋アニオン性高分子電解質（Ｐ）は、１００％の利用されるモノマー当たり、
５５ｍｏｌ％〜８０ｍｏｌ％の、強酸官能基を含むモノマーに由来するモノマー単位、
１５ｍｏｌ％〜４０ｍｏｌ％の、上で規定されるような式（Ｉ）の化合物以外の中性モノマーに由来するモノマー単位、
１ｍｏｌ％〜５ｍｏｌ％の、上で規定されるような式（Ｉ）のモノマーに由来するモノマー単位、
を含む。
【００３４】
別の特定の形態によれば、上で規定されるような上記自己反転性逆ラテックスは、６０重量％を超え最大で７０重量％のアニオン性高分子電解質（Ｐ）を含む。
【００３５】
上で規定されるような上記自己反転性逆ラテックスにおいて、油相は、常温での０．７〜０．９の密度及びおよそ２５０℃より高い沸点を示す、飽和炭化水素を含む市販の鉱物油、例えばパラフィン、イソパラフィン若しくはシクロパラフィン、例えばＥｘｘｏｎ  Ｃｈｅｍｉｃａｌによって販売されるＭａｒｃｏｌ（商標）５２等、又は植物油、例えば植物由来のスクアラン、又は合成油、例えば水素化ポリイソブテン若しくは水素化ポリデセン、又はこれらの油のうちの複数の混合物のいずれかから構成される。Ｍａｒｃｏｌ（商標）５２は、仏国コーデックス（ｃｏｄｅｘ  ｆｒａｎｃａｉｓ）（仏国薬局方）の液体パラフィンの定義に該当する市販の油である。Ｍａｒｃｏｌ（商標）５２は、ＦＤＡ  ２１  ＣＦＲ１７２．８７８及びＣＦＲ１７８．３６２０（ａ）の規則に従う白色鉱物油であり、米国薬局方ＵＳ  ＸＸＩＩＩ（１９９５）及び欧州薬局方（１９９３）に登録されている。上で規定されるような組成物は、様々な添加剤、例えば錯体形成剤、連鎖移動剤又は連鎖制限剤も含み得る。
【００３６】
以下の実施例の目的は、本発明を限定することなく本発明を例示することである。
【実施例】
【００３７】
実施例Ａ）：本発明の主題である組成物に利用される界面活性剤組成物（Ｃ）の調製
段階Ａ１）：中間体組成物（Ｃ’）の調製
事前に加熱した、６５重量％〜７５重量％の１２個の炭素原子を含むアルカノール、２１重量％〜２８重量％の１４個の炭素原子を含むアルカノール、及び４重量％〜８重量％の１６個の炭素原子を含むアルカノールを含む脂肪アルコールの混合物２１１００ｇを、反応器中に導入し、攪拌させたまま乾燥する。ジエチルエーテル中の５０％三フッ化ホウ素３２６ｇをその後添加し、引き続き３２６００ｇの３−（ヒドロキシメチル）−３−エチルオキセタンを、４時間かけて攪拌しながら徐々に添加し、温度はおよそ１１０℃に維持する。引き続き反応媒体を１１５℃で更に１１時間放置する。引き続き、以下のように特徴付けられる期待される組成物（Ｃ’）を得る：
２５℃での外観：曇ったゲル
酸価（単位：ｍｇ（ＫＯＨ）／ｇ）（ＮＦＴ６０−２０４）：３．９
ヒドロキシル価（単位：ｍｇ（ＫＯＨ）／ｇ）：４００．５
遊離の２−（ヒドロキシメチル）−２−エチルオキセタンの重量基準の含有量（ガスクロマトグラフィによって決定される）：０．０５％未満
遊離のアルカノールの重量基準の含有量（ガスクロマトグラフィによって決定される）：Ｃ１２アルカノール：５．７％、Ｃ１４アルカノール：２．０％、Ｃ１６アルカノール：０．５％。
【００３８】
段階Ａ２）：界面活性剤組成物（Ｃ）の調製
先の段階Ａ１）において得られる５００００ｇの中間体組成物（Ｃ’）を、７５ｇの水酸化カリウムとともに０．１ｍ３の容量を有するオートクレーブ中に導入し、引き続き、１０５℃の温度で乾燥させる。その後、１２５℃の値に反応混合物の温度を調節しながら３５０００ｇの量のエチレンオキシドを徐々に導入する。全量のエチレンオキシドを導入したら、反応混合物を、１２５℃で更に１時間、攪拌させた状態に維持する。それによって、得られる生成物を、その後８０℃の温度まで冷却し、空にする。その後、以下のように特徴付けられる界面活性剤組成物（Ｃ）を得る：
３０℃での外観：透明な液体
色：１２５α
ヒドロキシル価（単位：ｍｇ（ＫＯＨ）／ｇ）：２５２．５
酸価（単位：ｍｇ（ＫＯＨ）／ｇ）（ＮＦＴ６０−２０４）：０．０８
残留水含有量：０．０５％
曇り点（ＮＦ  ＥＮ  １８９０Ｅ）：７６℃
遊離のアルカノールの重量基準の含有量（ガスクロマトグラフィ）：Ｃ１２アルカノール：１．２％、Ｃ１４アルカノール：０．４％、Ｃ１６アルカノール：０．１％、すなわち合計で１．７％の残留アルカノール。
２５℃での粘度（ＢｒｏｏｋｆｉｅｌｄのＬＶＴ（ローター３、スピード１２））：１０７２ｍＰａ・ｓ。
【００３９】
実施例１（本発明による）：ＭＢＡを用いて架橋させたＡＴＢＳ（Ｎａ塩）／ＨＥＡ／（ＬＡ−４ＥＯ）［ＡＴＢＳ／ＨＥＡ／（ＬＡ−４ＥＯ）  ８９．０／９．９／１．１（モル比）］コポリマーの自己反転性逆ラテックス
１）調製
ａ）以下のものを、攪拌しながら第１のビーカー中に逐次的に導入する：
６７２．５ｇの、５５重量％の２−アクリルアミド−２−メチルプロパンスルホン酸のナトリウム塩（ＡＴＢＳ  Ｎａ）の市販の溶液、
２０．８ｇの２−ヒドロキシエチルアクリレート（ＨＥＡ）、
０．０２８ｇのメチレンビスアクリルアミド（ＭＢＡ）、及び
１．０ｇの、４０重量％のナトリウムジエチレントリアミンペンタアセテートの市販の溶液。
引き続き、そのｐＨを、必要に応じて、その中で所要量の２−アクリルアミド−２−メチルプロパンスルホン酸及び脱イオン水を７００ｇまで添加することによって４に調整する。
ｂ）以下のものを、攪拌しながら第２のビーカー中に逐次的に導入する：
１３０ｇのポリイソブテン、
３０ｇのＭａｒｃｏｌ（商標）５２、
９０ｇのＩｓｏｐａｒ（商標）Ｈ、
１７ｇのＭｏｎｔａｎｅ（商標）７０、
３ｇのＨｙｐｅｒｍｅｒ（商標）６２１２、
５ｇのＳｉｍａｌｉｎｅ（商標）ＩＥ２００、
７．２ｇのテトラエトキシル化ラウリルアクリレート（市販）（ＬＡ−４ＥＯ）、
０．３６ｇのジラウロイルペルオキシド。
ｃ）引き続き、水相を、攪拌しながら有機相に組み入れ、引き続きこのようにして得ら
れるプレエマルションを、窒素によってスパージングしながら、Ｓｉｌｖｅｒｓｏｎ型のローターアジテーターを使用する剪断性（ｓｈｅａｒｉｎｇ）機械的攪拌に供して、微細エマルションを作り出す。
ｄ）およそ８℃への冷却後、重合反応を、酸化／還元対：クメンヒドロペルオキシド／ナトリウムメタバイスルファイトを使用して開始する。
ｅ）重合反応が完了したら、Ｉｓｏｐａｒ（商標）Ｈ及び実質的に全ての水を、真空下での蒸留によって除去する。
ｆ）２重量％のラウレス−７及び４重量％の実施例Ａにおいて得られる界面活性剤組成物（Ｃ）の導入後、およそ６３％のポリマーを含む自己反転性逆ラテックス（１）を得る。このラテックスはあまり粘性を有さず、水中で非常に迅速に反転し、高い増粘力（ｔｈｉｃｋｅｎｉｎｇ  ｐｏｗｅｒ）を有する。さらに、この逆ラテックスは、非常に小量の油しか放出しないという点において及びポリマーが沈殿しないという点において、シネレシスの現象が観察されないため、非常に安定である。カール・フィッシャー滴定法によって測定されるその水含有量は、１．８重量％である。
【００４０】
２）粘度測定
ａ）セクション１に示されるように得られる自己反転性逆ラテックス（１）の粘度、塩化ナトリウムを含まない水性溶液（溶液１）の粘度、並びに０．１重量％及び１重量％の塩化ナトリウムをそれぞれ含む水性溶液（溶液２及び溶液３）の粘度（上記水性溶液は各々、２重量％の上記自己反転性逆ラテックス（１）を含む）を測定する。ＢｒｏｏｋｆｉｅｌｄのＲＶＴ粘度計を使用して測定される結果を以下の表に記録する：
【００４１】
【表１】
2013532048.tif 000032
【００４２】
３）逆ラテックスの反転時間の測定及び安定性の評価
ａ）反転時間を、この粘度を測定するための標準的な条件下で２重量％の自己反転性逆ラテックス（１）の水性溶液に対して滑らかかつ均質なゲルを得るために必要な時間を測定することによって、換言すれば、１６ｇの逆ラテックス（１）を７８４ｇの水に組み入れることによって（組み合わせた混合物は、１リットル容の浅型（ｌｏｗ−ｆｏｒｍ）ビーカー中に入れられる）、及び引き続き１分間当たりの回転数１５０で回転するバタフライ型軸流インペラを使用して組み合わせた混合物を攪拌することによって、評価する。このため、反転時間は、撹拌器の作動開始とビーカー中における滑らかかつ均質な媒体の出現との間における評価される期間である。本実施例では、反転時間は５０秒である。
ｂ）逆ラテックスの安定性を、表面における油層の出現の時間を観察することによって評価する。本実施例では、逆ラテックス（１）の表面における油層の出現の時間は、２週間である。
【００４３】
実施例Ｔ１（現行の技術水準による）：ＭＢＡを用いて架橋させたＡＴＢＳ（Ｎａ塩）／ＨＥＡ／（ＬＡ−４ＥＯ）［ＡＴＢＳ／ＨＥＡ／（ＬＡ−４ＥＯ）  ８９．０／９．９／１．１（モル比）］コポリマーの自己反転性逆ラテックス
１）調製
実施例１の段階ａ）〜段階ｄ）を再現する。段階ｆ）において、４重量％のＭｏｎｔａｎｏｘ（商標）２０を、４重量％の界面活性剤組成物（Ｃ）の代わりに添加し、自己反転
性逆ラテックス（Ｔ１）を得る。
【００４４】
２）粘度測定
ａ）セクション１に示されるように得られる自己反転性逆ラテックス（Ｔ１）の粘度、塩化ナトリウムを含まない水性溶液（溶液４）の粘度、並びに０．１重量％及び１重量％の塩化ナトリウムをそれぞれ含む水性溶液（溶液５及び溶液６）の粘度（上記水性溶液は各々、２重量％の上記自己反転性逆ラテックス（Ｔ１）を含む）を測定する。ＢｒｏｏｋｆｉｅｌｄのＲＶＴ粘度計を使用して測定される結果を以下の表に記録する：
【００４５】
【表２】
2013532048.tif 000033
【００４６】
３）逆ラテックスの反転時間の測定及び安定性の評価
ａ）先の実施例における方法と同じ方法で評価される反転時間は２分２０秒である。
ｂ）逆ラテックス（Ｔ１）の安定性を、先の実施例における方法と同じ方法で評価する。油の顕著な放出が１週間後に観察される。
【００４７】
実施例２（本発明による）：ＭＢＡを用いて架橋させたＡＴＢＳ（Ｎａ塩）／ＨＥＡ／（ＬＡ−４ＥＯ）［ＡＴＢＳ／ＨＥＡ／（ＬＡ−４ＥＯ）  ８９．０／９．９／１．１（モル比）］コポリマーの自己反転性逆ラテックス
１）調製
実施例１の段階ａ）〜段階ｄ）を再現する。段階ｆ）において、４重量％の界面活性剤組成物（Ｃ）のみを添加し、自己反転性逆ラテックス（２）を得る。
【００４８】
２）逆ラテックス（２）の粘度測定、反転時間の測定及び安定性の評価
ａ）逆ラテックス（２）の粘度測定の実施（ｐｅｒｆｏｒｍａｎｃｅ）は、実施例１の逆ラテックスに関して報告されるものと同様である。
ｂ）実施例１における方法と同じ方法で評価される逆ラテックス（２）の反転時間はおよそ４０秒である。
ｃ）逆ラテックス（２）の安定性を、実施例１における方法と同じ方法で評価する。油層の出現の時間は数日間である。
【００４９】
実施例Ｔ２（現行の技術水準による）：ＭＢＡを用いて架橋させたＡＴＢＳ（Ｎａ塩）／ＨＥＡ／（ＬＡ−４ＥＯ）［ＡＴＢＳ／ＨＥＡ／（ＬＡ−４ＥＯ）  ８９．０／９．９／１．１（モル比）］コポリマーの自己反転性逆ラテックス
１）調製
実施例１の段階ａ）〜段階ｄ）を再現する。段階ｆ）において、４重量％の組成物（Ｃ’’’）であって、１００ｍｏｌ％当たり、
ｉ）１０ｍｏｌ％以上５０ｍｏｌ％以下の割合の、式（ＩＩ）（式中、Ｒ２は１０個の炭素原子を含む直鎖又は分岐鎖のアルキルラジカルを表し、ｍ１＋ｍ２＋ｍ３の合計は５に等しい）に対応する式（ＩＩ’’’）の化合物、
ｉｉ）５０ｍｏｌ％以上９０ｍｏｌ％以下の割合の、式（ＩＩＩ’’’）の化合物、若しくは式（ＩＶ’’’）（式（ＩＩＩ’’’）及び式（ＩＶ’’’）はそれぞれ、式（ＩＩＩ）及び式（ＩＶ）（式中、Ｒ２は１０個の炭素原子を含む直鎖又は分岐鎖のアルキル
ラジカルを表し、ｍ４＋ｍ５＋ｍ６＋ｍ７の合計は５に等しい）に対応する）のその異性体、又はこれらの２つの異性体の混合物、
を含む、組成物（Ｃ’’’）を添加し、自己反転性逆ラテックス（Ｔ２）を得る。
【００５０】
２）逆ラテックス（Ｔ２）の粘度測定、反転時間の測定及び安定性の評価
ａ）逆ラテックス（Ｔ２）の粘度測定の実施は、実施例１の逆ラテックスに関して報告されるものと同様である。
ｂ）実施例１における方法と同じ方法で評価される逆ラテックス（Ｔ２）の反転時間はおよそ５０秒である。
ｃ）逆ラテックス（Ｔ２）の安定性を、実施例１における方法と同じ方法で評価する。油層の出現の時間は数時間である。
【００５１】
実施例Ｔ３（現行の技術水準による）：ＭＢＡを用いて架橋させたＡＭ／ＡＡ（ＬＡ−４ＥＯ）［ＡＭ／ＡＡ／（ＬＡ−４ＥＯ）  ２４．７／７４．１／１．２（モル比）］コポリマーの自己反転性逆ラテックス
１）調製
ａ）以下のものを、攪拌しながら第１のビーカー中に逐次的に導入する：
１０６．５ｇの、５０（重量％）の市販のアクリルアミド（ＡＭ）溶液、
１６２．０ｇの氷アクリル酸（ＡＡ）、
９８．１ｇの、２９．３重量％の水性アンモニア溶液、
０．０４７ｇのメチレンビスアクリルアミド（ＭＢＡ）、
０．４５ｇの、４０％のナトリウムジエチレントリアミンペンタアセテートの市販の溶液、
脱イオン水を６８０ｇまで。
ｂ）以下のものを、攪拌しながら第２のビーカー中に逐次的に導入する：
１２１ｇのポリイソブテン、
２８ｇのＭａｒｃｏｌ（商標）５２、
９９ｇのＩｓｏｐａｒ（商標）Ｈ、
１７ｇのＭｏｎｔａｎｅ（商標）７０、
３ｇのＨｙｐｅｒｍｅｒ（商標）２２９６、
５ｇのＳｉｍａｌｉｎｅ（商標）ＩＥ２００、
１．２ｇのテトラエトキシル化ラウリルアクリレート（市販）（ＬＡ−４ＥＯ）、
０．１ｇのＡＩＢＮ。
ｃ）引き続き、水相を、攪拌しながら有機相に組み入れ、引き続きこのようにして得られるプレエマルションを、窒素によってスパージングしながら、Ｓｉｌｖｅｒｓｏｎ型のローターアジテーターを使用する剪断性機械的攪拌に供して、微細エマルションを作り出す。
ｄ）およそ８℃への冷却後、重合反応を、酸化／還元対：クメンヒドロペルオキシド／ナトリウムメタバイスルファイトを使用して開始する。
ｅ）重合反応が完了したら、Ｉｓｏｐａｒ（商標）Ｈ及び実質的に全ての水を、真空蒸留によって除去する。
ｆ）４％のＭｏｎｔａｎｏｘ（商標）２０及び２％のラウレス−７の導入後、およそ６３％のポリマーを含む自己反転性逆ラテックス（Ｔ３）が得られ、これはあまり粘性を有さず、水中で非常に迅速に反転し、高い増粘力を有する。カール・フィッシャー滴定法によって測定されるその水含有量は、１．８重量％である。
【００５２】
２）粘度測定
ａ）セクション１に示されるように得られる自己反転性逆ラテックス（Ｔ３）の粘度、塩化ナトリウムを含まない水性溶液（溶液７）の粘度、並びに０．１重量％及び１重量％の塩化ナトリウムをそれぞれ含む水性溶液（溶液８及び溶液９）の粘度（上記水性溶液は
各々、２重量％の上記自己反転性逆ラテックス（Ｔ３）を含む）を測定する。ＢｒｏｏｋｆｉｅｌｄのＲＶＴ粘度計を使用して測定される結果を以下の表に記録する：
【００５３】
【表３】
2013532048.tif 000034
【００５４】
３）逆ラテックス（Ｔ３）の反転時間の測定及び安定性の評価
ｂ）実施例１における方法と同じ方法で評価される逆ラテックス（Ｔ３）の反転時間はおよそ２分である。
ｃ）逆ラテックス（Ｔ３）の安定性を、実施例１における方法と同じ方法で評価する。油層の出現の時間は２週間である。
【００５５】
実施例３（本発明による）：ＭＢＡを用いて架橋させたＡＭ／ＡＡ／（ＬＡ−４ＥＯ）［ＡＭ／ＡＡ／（ＬＡ−４ＥＯ）  ２４．７／７４．１／１．２（モル比）］コポリマーの自己反転性逆ラテックス
１）調製
実施例Ｔ３の段階ａ）〜段階ｄ）を再現する。段階ｆ）において、２重量％のラウレス−７及び４重量％の界面活性剤組成物（Ｃ）を、上記実施例Ｔ３の４％のＭｏｎｔａｎｏｘ（商標）２０及び２％のラウレス−７の代わりに添加し、自己反転性逆ラテックス（３）を得る。
【００５６】
２）逆ラテックス（３）の粘度測定、反転時間の測定及び安定性の評価
ａ）逆ラテックス（３）の粘度測定の実施は、実施例Ｔ３の逆ラテックスに関して報告されるものと同様である。
ｂ）実施例１における方法と同じ方法で評価される逆ラテックス（３）の反転時間はおよそ３０秒である。
ｃ）逆ラテックス（３）の安定性を、実施例１における方法と同じ方法で評価する。最初の油滴の出現の時間は３週間である。
【００５７】
実施例４（本発明による）：ＭＢＡを用いて架橋させたＡＴＢＳ（Ｎａ塩）／ＡＡ／ＨＥＡ／ＴＨＡＭ／（ＬＡ−４ＥＯ）［ＡＴＢＳ／ＡＡ／ＨＥＡ／ＴＨＡＭ／（ＬＡ−４ＥＯ）  ８３．９／１．９／９．３／３．７／１．２（モル比）］コポリマーの自己反転性逆ラテックス
１）調製
ａ）以下のものを、攪拌しながら第１のビーカー中に逐次的に導入する：
６７２．５ｇの、５５（重量）％の２−アクリルアミド−２−メチルプロパンスルホン酸のナトリウム塩（ＡＴＢＳＮａ）の市販の溶液、
２０．８ｇの２−ヒドロキシエチルアクリレート、
１２．６ｇのＴＨＡＭ、
２．６ｇのアクリル酸（ＡＡ）、
０．０４１ｇのメチレンビスアクリルアミド（ＭＢＡ）、
０．４５ｇの、４０％のナトリウムジエチレントリアミンペンタアセテートの市販の溶液。
引き続き、そのｐＨを、必要に応じて、所要量の２−アクリルアミド−２−メチルプロパンスルホン酸及び脱イオン水を７００ｇまで添加することによって４に調整する。
ｂ）以下のものを、攪拌しながら第２のビーカー中に逐次的に導入する：
１３０ｇのポリイソブテン、
３０ｇのＭａｒｃｏｌ（商標）５２、
９０ｇのＩｓｏｐａｒ（商標）Ｈ、
１７ｇのＭｏｎｔａｎｅ（商標）７０、
５ｇのＨｙｐｅｒｍｅｒ（商標）６２１２、
３ｇのＤｅｈｙｍｕｌｓ  ＰＧＰＨ（ポリグリセリルポリヒドロキシステアレート）、
７．４ｇのテトラエトキシル化ラウリルアクリレート（市販）（ＬＡ−４ＥＯ）、
０．１４ｇのジラウロイルペルオキシド。
ｃ）引き続き、水相を、攪拌しながら有機相に組み入れ、引き続きこのようにして得られるプレエマルションを、窒素によってスパージングしながら、Ｓｉｌｖｅｒｓｏｎ型のローターアジテーターを使用する剪断性機械的攪拌に供して、微細エマルションを作り出す。
ｄ）およそ８℃への冷却後、重合反応を、酸化／還元対：クメンヒドロペルオキシド／ナトリウムメタバイスルファイトを使用して開始する。
ｅ）重合反応が完了したら、Ｉｓｏｐａｒ（商標）Ｈ及び実質的に全ての水を、真空下での蒸留によって除去する。
ｆ）２重量％のラウレス−７及び４重量％の実施例Ａにおいて得られる界面活性剤組成物（Ｃ）の導入後、およそ６３％のポリマーを含む自己反転性逆ラテックス（４）が得られ、これはあまり粘性を有さず、水中で非常に迅速に反転し、高い増粘力を有する。カール・フィッシャー滴定法によって測定されるその水含有量は、２．２重量％である。
【００５８】
２）粘度測定
ａ）セクション１に示されるように得られる自己反転性逆ラテックス（４）の粘度、塩化ナトリウムを含まない水性溶液（溶液１０）の粘度、及び０．１重量％の塩化ナトリウムを含む水性溶液（溶液１１）の粘度（上記水性溶液は各々、２重量％の上記自己反転性逆ラテックス（４）を含む）を測定する。ＢｒｏｏｋｆｉｅｌｄのＲＶＴ粘度計を使用して測定される結果を以下の表に記録する：
【００５９】
【表４】
2013532048.tif 000035
【００６０】
３）逆ラテックスの反転時間の測定及び安定性の評価
ｂ）実施例１における方法と同じ方法で評価される逆ラテックス（４）の反転時間はおよそ３０秒である。
ｃ）逆ラテックス（４）の安定性を、実施例１における方法と同じ方法で評価する。最初の油滴の出現の時間は３週間である。
【国際調査報告】
2013532048.tif 000065
2013532048.tif 000066
2013532048.tif 000067
2013532048.tif 000068